Состав и способ приготовления катализатора гидродеметаллизации
COMPOSITION AND METHOD FOR PREPARATION OF HYDRODEMETALLIZATION CATALYST

Изобретение относится к нефтеперерабатывающей промышленности, в частности к катализаторам гидродеметаллизации.
Известен способ получения катализатора гидродеметаллизации, описанный в патенте RU 2687100, 07.05.2019, заключающийся в осаждении предшественника оксида алюминия с последующим фильтрованием, сушкой и формовкой носителя, который затем пропитывают активными компонентами.
2
Недостатками указанного способа является ограниченная доля макропор - менее 40% от полного объема пор и отсутствие возможности ее регулирования, низкая удельная поверхность - 75-150 м/г, а также необходимость наличия технологической линии для получения гидроксида алюминия методом осаждения.
Из патента RU 2319543, 20.03.2008 известен способ получения катализатора защитного слоя, содержащего оксиды молибдена, никеля и/или кобальта, оксиды кремния и алюминия, приготовленного из глинозема, алюмоникельмолибденового и/или алюмокобальтмолибденового катализатора и структурообразующей добавки.
Недостатком описанного способа является невозможность получения пор с размером меньше размера частиц структурообразующей добавки (древесной или пищевой муки), высокая температура прокаливания носителя и катализатора, а также необходимость дополнительно вносить значительные количества активных металлов.
В патенте RU 2506997, 20.02.2014 предложен способ получения катализатора деметаллизации нефтяных фракций, приготовленный методом осаждения прекурсоров подложки на полистирольные микросферы.
Несмотря на то, что способ позволяет регулировать размер и долю макропор, его синтез представляет сложность, длителен (до 48 часов) и многостадиен.
Наиболее близким по технической сущности и достигаемому эффекту к предлагаемому техническому решению является катализатор деметаллизации нефтяных фракций и способ его получения, описанные в патенте RU 2691069, 10.06.2019.
3
2
3
Получаемый по описанному способу катализатор на носителе, содержащем макромезопористый оксид алюминия и 5-30 мас. % кислотного компонента (цеолита Y или ZSM-5) включает, мас. %: 5,0-7,0 МоО; 0,5-0,7 СоО; 0,7-1,1 NiO, имеет удельную поверхность не менее 180 м/г с удельным объемом пор не менее 0,25 см/г.
Способ заключается в осаждении прекурсора алюминия в присутствии водной дисперсии темплата макропор, парафиновой эмульсии или стирол-акриловой дисперсии, и цеолита в количестве 5-30 мас. % на сухой носитель, с последующим формованием, сушкой, прокаливанием носителя, а также пропиткой раствором прекурсоров активных металлов и сушкой без прокаливания, в результате чего на носителе остаются цитрат никеля и декамолибдодикобальтат аммония.
Недостатком данного катализатора является его высокая себестоимость, обусловленная использованием ультрастабильного цеолита Y и невозможностью использования промышленно производимых прекурсоров активных металлов, а недостатком способа его получения является присутствие дополнительных технологических стадий осаждения и многократной отмывки гидроксида алюминия от побочного продукта реакции, а также необходимость синтеза прекурсора активных металлов - декамолибдодикобальтата аммония - на месте производства.
Задачей изобретения является разработка состава и способа приготовления катализатора гидродеметаллизации, позволяющего осуществить удаление никеля и ванадия из нефтяных фракций с глубиной до 99,4% и обладающего сниженной себестоимостью, а также улучшение технологичности способа его получения.
3
Для решения поставленной задачи предлагается катализатор гидродеметаллизации на носителе, содержащем макромезопористый.оксид алюминия и кислотный компонент, включающий активные металлы. Катализатор отличается тем, что активные металлы содержит в виде цитратов и оксидов никеля, кобальта и молибдена в количестве в пересчете на оксиды в прокаленном катализаторе, в мас. %: 5,0-9,0 МоО, 0,5-1,1 СоО, 0,5-1,1 NiO, а в качестве кислотного компонента содержит до 2 мас. % отработанного регенерированного катализатора каталитического крекинга.
Предлагается также способ приготовления данного катализатора, включающий предварительное получение носителя и последующее нанесение на него активных компонентов пропиткой раствором прекурсоров никеля и кобальта, который отличается тем, что носитель катализатора готовят пептизацией порошка бемита или псевдобемита в присутствии водной дисперсии темплата макропор - парафиновой эмульсии с диаметром частиц 0,1-2,0 мкм в количестве 30-50 г сухого вещества на 100 г оксида алюминия в готовом носителе, с добавлением отработанных регенерированных алюмоникельмолибденового и алюмокобальтмолибденового катализаторов гидрооочистки и отработанного регенирированного катализатора каталитического крекинга в количестве 20-45 мас. % и до 2 мас. % от массы готового носителя, соответственно, с последующим удалением парафиновой эмульсии при прокалке и пропиткой полученного носителя раствором, содержащим прекурсоры никеля и кобальта и хелатирующий агент - лимонную кислоту.
1. Получение носителя.
3
Носитель готовят, смешивая порошок бемита или псевдобемита в количестве 57-80 мас. % сухого вещества в пересчете на сухой носитель, с порошком катализатора каталитического крекинга до 2 мас. % сухого вещества в пересчете на сухой носитель. Полученную смесь пептизируют раствором азотной кислоты, содержащим концентрированную HNO в количестве 5-9 мл на 100 г оксида алюминия, в присутствии водной дисперсии темплата макропор: парафиновой эмульсии диаметром частиц 0,1-2,0 мкм в количестве 30-50 г на 100 г оксида алюминия в готовом носителе. К полученной массе добавляют суспензию, содержащую алюминий, молибден, никель и кобальт, полученную из отработанных отожженных катализаторов гидроочистки, взятых в количестве 20-45 мас. % на сухой носитель.
Полученный носитель формуют экструзией с получением гранул, имеющих форму цилиндра диаметром 5-7 мм с внутренним каналом диаметром 3-5 мм или цилиндра или трилистника или квадролоба с диаметром 1-1,5 мм и длиной 3-10 мм. Полученные гранулы провяливают на воздухе при температуре 20-30°С, затем сушат и прокаливают на воздухе при температурах 60°С в течение 2 часов, 80°С в течение 2 часов, 110°С в течение 2 часов, 250°С в течение 2-5 часов, 550°С в течение 2-5 часов, но в любом случае до полного удаления темплата макропор. Полученный носитель охлаждают до 20-30°С и определяют его влагоемкость (водопоглощение).
2. Нанесение на носитель активных компонентов.
Готовят раствор прекурсоров активных компонентов. К объему химически очищенной или дистиллированной воды, равному пятой части от влагоемкости пропитываемого носителя, добавляют смесь карбоната никеля и карбоната кобальта, в количестве, обеспечивающем выбранное содержание МО и СоО в готовом катализаторе (в перечете на прокаленный) и лимонной кислоты, в таком количестве, чтобы на 1 моль никеля и кобальта в готовом катализаторе приходилось 1-1,5 моля хелатирующего агента - лимонной кислоты. Полученную суспензию перемешивают в закрытой емкости при температуре 90-95°С до получения истинного раствора. Объем полученного раствора доводят химически очищенной или дистиллированной водой до влагоемкости пропитываемого носителя. Полученный раствор охлаждают до температуры 20-30°С.
Раствор прекурсоров активных компонентов наносят на носитель при постоянном перемешивании. Возможно использование предварительной дегазации носителя.
Пропитанный носитель выдерживают в закрытой емкости в течение 2 часов, тщательно перемешивая через каждые 30 минут.
Полученный влажный катализатор просушивают на воздухе при 20-30°С в течение 2 часов, при 60°С в течение 2 часов, при 110°С в течение 2-5 часов, но в любом случае до полного прекращения выделения паров воды. Полученный таким образом катализатор содержит активные металлы в виде оксидов и цитратов, поступивших из пропиточного раствора и частично образовавшихся при взаимодействии металлов в носителе с лимонной кислотой.
2
3
Получаемый катализатор имеет удельную поверхность не менее 200 м/г и удельный объем пор не менее 0,6 см/г и показывает глубину удаления металлов (никеля и ванадия) в условиях переработки нефтяного мазута до 99,4%.
Реализация способа представлена в табл. 1 и 2.
По описанному способу были синтезированы катализаторы с использованием реагентов и сырья, приведенных в таблице 1.
3
Из указанных реагентов по описанному способу приготовлены катализаторы гидродеметаллизации, содержащие активные металлы в виде цитратов и оксидов никеля, кобальта и молибдена в количестве в пересчете на оксиды в прокаленном катализаторе, в мас. %: 5,0-9,0 МоО, 0,5-1,1 СоО, 0,5-1,1 NiO, на носителях, состоящих из 98,0-99,5 мас. % макромезопористого оксида алюминия и 0,5-2,0 мас. % кислотного компонента, представленного отработанным регенерированным катализатором каталитического крекинга. В составе носителя также использованы отработанные регенерированные катализаторы гидроочистки в количестве 23,4-42,2 мас. %. Также приготовлен катализатор по способу, описанному в прототипе. Характеристики полученных материалов приведены в таблице 2.
2
3
Катализаторы, полученные по предлагаемому способу, имеют удельную поверхность более 213 м/г, объем пор более 0,62 см/г, долю макропор в общем объеме пор - 23,4-43,0%.
-1
Полученные катализаторы испытывали в переработке мазута прямогонного нефтяного, содержащего 25,7 мг/кг V и 16,3 мг/кг Ni. При температуре 380°С; давлении водорода 8,0 МПа; кратности водород/сырье = 600 нл/л варьировали объемную скорость подачи сырья (ОСПС) в интервале 1-5 ч; полученные результаты приведены в таблице 3.
Предлагаемый катализатор имеет глубину удаления металлов из мазута до 99,4%, причем во всех случаях большую или равную прототипу, обладает сниженной себестоимостью, т.к. в составе использованы отработанные катализаторы, а способ его приготовления более технологичен за счет отсутствия дополнительных стадий, таких как осаждение и многократная отмывка гидроксида алюминия и необходимости синтеза прекурсора активных металлов.